(57)【要約】      （修正有）【課題】フィルム表面による鏡面反射を抑え拡散反射させることにより、液晶表示装置のバックライト方式のバックライトユニットに反射板として用いたときに高い輝度を得ることのできる液晶表示装置用反射フィルムを提供する。【解決手段】白色フィルムおよび該白色フィルムの表面に設けられた高さ３〜５０μｍの透明な突起からなり、該白色フィルム表面の透明な突起による被覆率が５０〜１００％であることを特徴とする液晶表示装置用反射フィルム。【選択図】図６
2010044238.tif 000002
【特許請求の範囲】
【請求項１】
白色フィルムおよび該白色フィルムの表面に設けられた高さ３〜５０μｍの透明な突起からなり、該白色フィルム表面の透明な突起による被覆率が５０〜１００％であることを特徴とする液晶表示装置用反射フィルム。
【発明の詳細な説明】
【技術分野】
【０００１】
本発明は、液晶表示装置のバックライトユニットで反射フィルムとして用いられる液晶表示装置用反射フィルムに関する。
【背景技術】
【０００２】
液晶表示装置のバックライトユニットには、大きく分けてディスプレイの背面に光源を置くバックライト方式と、側面に光源を置くサイドライト方式があり、いずれの方式においても、通常、光源からの光が画面の背面へ逃げるのを防ぐために、背面には反射フィルムが設置されている。この反射フィルムには、薄くかつ高い反射率を備えることが要求される。反射フィルムとして、フィルムの内部に微細な気泡を含有する白色ポリエステルフィルムが知られており、広く利用されている。
【０００３】
近年、液晶テレビなどの普及にともない、特にディスプレイの背面に光源を置くバックライト方式において、高輝度のバックライトが求められるが、反射フィルムの反射率を向上することだけでは限界がある。
【０００４】
【特許文献１】特開昭６３−６２１０４号公報
【特許文献２】特公平８−１６１７５号公報
【特許文献３】特開２０００−３７８３５号公報
【特許文献４】特開２００５−１２５７００号公報
【特許文献５】特開２００４−５０４７９号公報
【発明の開示】
【発明が解決しようとする課題】
【０００５】
バックライト方式においては、反射フィルムの鏡面反射が強いと、反射フィルムのうえに位置する光源自体に反射光が返り、その光は表示面には到達しないため光のロスが生じて輝度低下の原因になる。本発明は、フィルムによる鏡面反射を抑え、直上の光源を回避する指向性を反射光に付与して反射させることにより、液晶表示装置のバックライト方式のバックライトユニットに反射フィルムとして用いたときに高い輝度を得ることのできる液晶表示装置用反射フィルムを提供することを課題とする。
【課題を解決するための手段】
【０００６】
すなわち本発明は、白色フィルムおよび該白色フィルムの表面に設けられた高さ３〜５０μｍの透明な突起からなり、該白色フィルム表面の透明な突起による被覆率が５０〜１００％であることを特徴とする液晶表示装置用反射フィルムである。
【発明の効果】
【０００７】
本発明によれば、液晶表示装置のバックライト方式のバックライトユニットに反射フィルムとして用いたときに高い輝度を得ることのできる液晶表示装置用反射フィルムを提供することができる。
【発明を実施するための最良の形態】
【０００８】
以下、本発明を詳細に説明する。
［白色フィルム］
本発明における白色フィルムは熱可塑性樹脂からなり、白色の着色剤またはボイド形成物質をフィルム中に含有させることによって白色を呈するようにしたフィルムである。着色剤またはボイド形成物質としては、例えば無機粒子、有機粒子を用いることができる。
【０００９】
白色フィルムの光線反射率は、波長５５０ｎｍにおける反射率として、好ましくは９５％以上、さらに好ましくは９６％以上、特に好ましくは９７％以上である。白色フィルムは単層フィルムであっても、積層フィルムであってもよい。高い光線反射率と機械的強度を得る観点から、比較的多くのボイドを含有する層と比較的少ないボイドを含有するかボイドを含有しない層とから構成される積層フィルムが好ましい。フィルムを構成する熱可塑性樹脂としては、例えば、ポリエステル、ポリオレフィン、ポリスチレンを挙げることができ、機械的特性および熱安定性を両立させる観点からポリエステルが好ましい。
【００１０】
［ポリエステル］
白色フィルムの熱可塑性樹脂としてポリエステルを用いる場合、ポリエステルとしては、ジカルボン酸成分とジオール成分とからなるポリエステルを用いる。このジカルボン酸成分としては、例えばテレフタル酸、イソフタル酸、２，６―ナフタレンジカルボン酸、４，４’―ジフェニルジカルボン酸、アジピン酸、セバシン酸を挙げることができる。ジオール成分としては、例えばエチレングリコール、１，４―ブタンジオール、１，４―シクロヘキサンジメタノール、１，６―ヘキサンジオールを挙げることができる。
【００１１】
これらのポリエステルのなかでも芳香族ポリエステルが好ましく、特にポリエチレンテレフタレートが好ましい。ポリエチレンテレフタレートはホモポリマーであってもよいが、共重合ポリマーが好ましい。特に、白色フィルムとして比較的多くのボイドを含有する層と比較的少ないボイドを含有するかボイドを含有しない層とから構成される積層フィルムを用いる場合、比較的多くのボイドを含有する層に用いるポリエステルは、共重合ポリマーであることが好ましい。その場合、共重合成分の割合は、全ジカルボン酸成分を基準として例えば３〜２０モル％、好ましくは４〜１５モル％、さらに好ましくは５〜１３モル％である。共重合成分の割合をこの範囲とすることによって、ボイドを比較的多く含有する層についても優れた製膜性を得ることができ、熱寸法安定性に優れた積層フィルムを得ることできる。
【００１２】
着色剤またはボイド形成物質として無機粒子を用いる場合、無機粒子としては白色無機粒子が好ましい。この白色無機粒子としては、硫酸バリウム、二酸化チタン、二酸化珪素、炭酸カルシウムの粒子を例示することができる。無機粒子の平均粒子径は、例えば０．２〜３．０μｍ、好ましくは０．３〜２．５μｍ、さら好ましくは０．４〜２．０μｍである。この範囲の無機粒子を用いることで、ポリエステル中で適度に分散させることができ、粒子の凝集が起こりずらく、粗大突起のないフィルムを得ることができ、同時に、フィルムの表面が荒れすぎず、適切な範囲に光沢度をコントロールすることができる。なお、無機粒子は、どのような粒子形状でもあってもよく、例えば、板状、球状であってもよい。無機粒子は、分散性を向上させるための表面処理を行ってあってもよい。
【００１３】
着色剤またはボイド形成物質として有機粒子を用いる場合、有機粒子としてはポリエステルに非相溶な樹脂の粒子を用いる。この有機粒子としては、シリコーン樹脂粒子、ポリテトラフルオロエチレン粒子が好ましい。有機粒子の平均粒子径は、例えば０．２〜１０μｍ、好ましくは０．３〜８．０μｍ、さらに好ましくは０．４〜６．０μｍである。この範囲の有機粒子を用いることで、ポリエステル中で適度に分散させることができ、粒子の凝集が起こりずらく、粗大突起のないフィルムを得ることができる。
【００１４】
［透明な突起］
本発明の液晶表示装置用反射フィルムは、白色フィルムおよび該フィルムの表面に設けられた高さ３〜５０μｍの透明な突起からなる。透明な突起は連続して設けられていてもよく、不連続に設けられていてもよい。
【００１５】
本発明においては、白色フィルム表面の透明な突起による被覆率は５０〜１００％である。被覆率が５０％未満であると直上の光源を回避する光の指向性が損なわれて輝度上昇が期待できない。この割合は、好ましくは６０％以上、さらに好ましくは７０％以上、特に好ましくは８０％以上である。
【００１６】
本発明において、被覆率は、フィルム面内の直交する二方向のそれぞれ長さ３ｍｍの測定領域の合計長さ６ｍｍの測定領域について観察を行ない、測定領域において白色フィルム表面を透明な突起が被覆している割合として定義される。
【００１７】
具体的には、ミクロトームを用いてフィルムの厚み方向が切断面となるように切片を切り出してサンプルと、この切片サンプルを日立製作所製Ｓ−４７００形電界放出形走査電子顕微鏡を用い倍率３０００倍にて観察し、フィルム面内の直交する二方向のそれぞれ長さ３ｍｍの測定領域の合計長さ６ｍｍの測定領域について観察を行ない、測定領域において透明な突起で被覆されていない部分の長さを積算して、下記式で算出する。
被覆率
＝（６ｍｍ―（透明な突起に被覆されていない部分の積算長さ））／６ｍｍ×１００（％）
【００１８】
なお、透明な突起の最大径部分が塗膜表面より外側に出ている場合には、透明粒子の最大径で覆われる部分を透明な突起に被覆されているとみなす。
透明な突起は、透明な物質で形成されていれば、有機物、無機物のいずれの物質で形成されていてもよい。また、両者を混合したり、複合して突起を形成させてもよい。透明な突起を形成する物質の光線透過率は５０％以上、好ましくは６０％以上、さらに好ましくは７０％以上である。着色を防止するために、可視領域において光の吸収がないものがよい。
【００１９】
透明な突起を形成する有機物としては、例えば、アクリル、シリコーン、スチレン、ウレタンを用いることができる。可視光領域における光の吸収が殆ど無いことから、アクリル、スチレンが好ましい。無機物としては、ガラスを好ましく用いることができる。有機物なかでも、例えば、ＵＶ硬化樹脂や熱硬化樹脂を用いることができる。
【００２０】
透明な突起は透明な粒子によって形成されていてもよい。透明な粒子で透明な突起を形成する場合、透明な突起はバインダーと透明な粒子から構成されていることが好ましい。
この場合、透明な粒子の形状は、例えば、球状、ラグビーボール状、凸レンズ状のものを用いることができ、光を集光させ、輝度を上昇させるために、アスペクト比が１．０〜３．０にある形状の粒子が好ましく、特に球状粒子が好ましい。なお、スペクト比は、粒子の長径／短径である。
【００２１】
この場合、透明な粒子の大きさは、平均粒子径でいうと、好ましくは５〜５０μｍ、さらに好ましくは７〜４５μｍ、特に好ましくは８〜４０μｍ、最も好ましくは１０〜３０μｍである。この範囲の平均粒径であることによって、凝集が生じがたく、光の指向性をコントロールし易い点に加え、粒子の脱落や塗工に際しての筋状の塗布欠陥が発生し難い状態とすることができる。
【００２２】
バインダーとしては、例えば、アクリル樹脂、ポリエステル樹脂、ポリウレタン樹脂、ポリエステルアミド樹脂、ポリオレフィン樹脂、これらの共重合体やブレンド物を用いることができる。バインダーには、イソシアネート系、メラミン系、エポキシ系の架橋剤を配合して架橋してもよい。
【００２３】
本発明において、透明な突起はどのような形状でもよいが、好ましくはドーム状またはピラミッド状であり、特に好ましくはドーム状である。ドーム状突起は、なめらかな凸面を備える突起であればよく、半球面もしくは回転楕円体面の一部であることが好ましく、半球面であることが特に好ましい。なお、半球面は必ずしも球の半分である必要はなく、球の一部分が凸状に表面に突出していればドーム状突起に該当する。
【００２４】
透明な突起は、例えば金型に充填した硬化性樹脂をフィルムのうえに配置して硬化させることによって形成されていてもよい。硬化背樹脂として、ＵＶ硬化性樹脂を用いる場合には、（メタ）アクロイル基、ビニル基やエポキシ基などの反応性基含有化合物とＵＶ光などの照射によって前述の反応性基含有化合物を反応させうるラジカルやカチオン等の活性種を発生する化合物を混合したものを用いることができる。
【００２５】
硬化の速さからは、（メタ）アクロイル基、ビニル基などの不飽和基を含有する反応性基含有化合物（モノマー）とＵＶ光によりラジカルを発生する光ラジカル重合開始剤の組み合わせが好ましい。
【００２６】
（メタ）アクロイル基化合物としては、例えば、フェノキシエチル（メタ）アクリレート、フェノキシ−２−メチルエチル（メタ）アクリレート、フェノキシエトキシエチル（メタ）アクリレート、３−フェノキシ−２−ヒドロキシプロピル（メタ）アクリレート、２−フェニルフェノキシエチル（メタ）アクリレート、４−フェニルフェノキシエチル（メタ）アクリレート、３−（２−フェニルフェニル）−２−ヒドロキシプロピル（メタ）アクリレート、エチレンオキシドを反応させたｐ−クミルフェノールの（メタ）アクリレート、エチレンオキシド付加ビスフェノールＡ（メタ）アクリル酸エステル、プロピレンオキシド付加ビスフェノールＡ（メタ）アクリル酸エステル、ビスフェノールＡジグリシジルエーテルと（メタ）アクリル酸とのエポキシ開環で得られるビスフェノールＡエポキシ（メタ）アクリレート、ビスフェノールＦジグリシジルエーテルと（メタ）アクリル酸とのエポキシ開環反応にで得られるビスフェノールＦエポキシ（メタ）アクリレートを挙げることができる。
【００２７】
本発明における透明な突起の高さは３〜５０μｍである。高さが３μｍ未満であると光の指向性の効果が発揮せず、５０μｍを超えると突起が脱落したり、反射光に指向性を付与する効果がバックライトの光源の位置の設計によって大きく変わる懸念が生じてくる。
【００２８】
透明な突起がドーム状である場合、個々のドームの底面の平均径が５〜５０μｍであることが好ましい。この範囲の平均径とすることによって、反射光に指向性を付与する効果を損なわずに突起の脱落を防止することができて好ましい。ドーム状である場合、最も好ましい形状は半球状である。
【００２９】
透明な突起がピラミッド状である場合、個々のピラミッドの底面の一辺の長さが５〜５０μｍであることが好ましい。この範囲の一辺の長さとすることによって、反射光に指向性を付与する効果を損なわずに突起の脱落を防止することができて好ましい。
【００３０】
［製造方法］
以下、本発明の反射フィルムを製造する方法の一例を説明する。この例では白色フィルムとして積層フィルムを用いる。なお、この白色フィルムとしては、例えば、テイジンテトロンＵＸ０２−２２５（帝人デュポンフィルム製）の名称で市販されているフィルムを用いることができる。
【００３１】
フィルムに用いる原料ポリエステルは、線径１５μｍ以下のステンレス鋼細線よりなる平均目開き１０〜１００μｍ、好ましくは平均目開き２０〜５０μｍの不織布型フィルターを用いて濾過を行なう。この濾過を行うことで、通常は凝集して粗大凝集粒子となりやすい粒子の凝集を抑え、粗大異物の少ない積層フィルムを得ることができる。
【００３２】
濾過したポリエステルの組成物は、溶融した状態でフィードブロックを用いた同時多層押出法により、ダイから多層に状態で押出し、積層未延伸シートを製造する。
ダイより押出された積層未延伸シートは、キャスティングドラムで冷却固化され、積層未延伸フィルムとなる。この積層未延伸フィルムをロール加熱、赤外線加熱等で加熱し、縦方向に延伸して積層縦延伸フィルムを得る。この延伸は２個以上のロールの周速差を利用して行うのが好ましい。延伸は、ポリエステルのガラス転移点（Ｔｇ）以上の温度で行うことが好ましい。延伸倍率は、縦方向、縦方向と直交する方向（以降、横方向と呼ぶ）ともに、好ましくは２．２〜４．０倍、さらに好ましくは２．３〜３．９倍である。２．２倍未満とするとフィルムの厚み斑が悪くなり良好なフィルムが得られず、４．０倍を超えると製膜中に破断が発生し易くなり好ましくない。
【００３３】
縦延伸後の積層フィルムは、続いて、横延伸、熱固定、熱弛緩の処理を順次施して積層二軸配向フィルムとするが、これら処理はフィルムを走行させながら行う。横延伸の処理はポリエステルのガラス転移点（Ｔｇ）より高い温度から始める。横延伸過程での昇温は連続的でも段階的（逐次的）でもよいが通常逐次的に昇温する。例えばテンターの横延伸ゾーンをフィルム走行方向に沿って複数に分け、ゾーン毎に所定温度の加熱媒体を流すことで昇温する。横延伸の倍率は、この用途の要求特性にもよるが、好ましくは２．５〜４．５倍、さらに好ましくは２．８〜３．９倍である。２．５倍未満であるとフィルムの厚み斑が悪くなり良好なフィルムが得られず、４．５倍を超えると製膜中に破断が発生し易くなる。以下、融点をＴｍと略す。
【００３４】
横延伸後のフィルムは、両端を把持したまま（Ｔｍ−２０℃）〜（Ｔｍ〜１００℃）で定幅または１０％以下の幅減少下で熱処理して熱収縮率を低下させるのがよい。熱処理温度が（Ｔｍ−２０℃）より高いとフィルムの平面性が悪くなり、厚み斑が大きくなり好ましくない。（Ｔｍ−１００）℃より低いと熱収縮率が大きくなることがあり好ましくない。また、熱収縮量を調整するために、把持しているフィルムの両端を切り落し、フィルム縦方向の引き取り速度を調整し、縦方向に弛緩させることができる。弛緩させる手段としてはテンター出側のロール群の速度を調整する。弛緩させる割合として、テンターのフィルムライン速度に対してロール群の速度ダウンを行い、好ましくは０．１〜２．５％、さらに好ましくは０．２〜２．３％、特に好ましくは０．３〜２．０％の速度ダウンを実施してフィルムを弛緩（この値を「弛緩率」という）して、弛緩率をコントロールすることによって縦方向の熱収縮率を調整する。また、フィルム横方向は両端を切り落すまでの過程で幅減少させて、所望の熱収縮率を得ることができる。
白色フィルム自体は、例えばこのようにして作成することができる。
【００３５】
次に、この白色フィルムのうえに透明な突起を形成する。
透明な粒子を用いて透明な突起を形成する場合、バインダーを溶解または分散し、透明な粒子を分散させた塗剤を、ダイコーティング装置やグラビアロールコーティング装置を用いて、所定量塗工して、１２０℃まで段階的に温度設定したオーブンにより乾燥させることによって、例えば得ることができる。
【００３６】
透明な粒子を用いずに透明な突起を形成する場合には、透明な硬化物を与える硬化性樹脂を用いて所定の金型にて所望の形状の突起をフィルム上に形成した後、熱や紫外線（ＵＶ光）によって硬化性樹脂を硬化させることで、透明な突起を形成することができる。
【実施例】
【００３７】
以下、実施例により本発明を詳述する。なお、各特性値は以下の方法で測定した。
（１）反射率
分光光度計（島津製作所製ＵＶ−３１０１ＰＣ）に積分球を取り付け、ＢａＳＯ４白板を１００％とした時の光線反射率を波長５５０ｎｍで測定し、この値を反射率とした。
【００３８】
（２）相対輝度
液晶表示装置に反射板として用いたときの表示装置の輝度を評価した。ソニー（株）製３２インチテレビ（ブラビアＫＤＬ−３２Ｖ２５００）のバックライトの反射フィルムを取り外し、かわり評価対象のフィルムを設置し、輝度計（大塚電子製Ｍｏｄｅｌ  ＭＣ−９４０）を用いて、バックライトの中心を真正面より測定距離５００ｍｍで輝度を測定した。相対輝度は、透明粒子の塗布層を設けていない比較例１の反射フィルムの輝度を基準として算出した、輝度の相対値である。
相対輝度＝（反射フィルムの輝度）／（比較例１の反射フィルムの輝度）×１００（％）
【００３９】
（３）白色フィルムの無機粒子、有機粒子の平均粒径
粒度分布計（堀場製作所製ＬＡ−９５０）にて、粒子の粒度分布を求め、ｄ５０での粒子径を平均粒径とした。
【００４０】
（４）突起の形成に用いる透明粒子の平均粒径
日立製作所製Ｓ−４７００形電界放出形走査電子顕微鏡を用い、倍率１０００倍にて、樹脂（フィルム）に添加する前の粒子を１００個任意に測定し平均粒径を求めた。粒子が球状でない場合は（長径＋短径）／２を平均粒径とした。
【００４１】
（５）突起の形成に用いる粒子のアスペクト比
日立製作所製Ｓ−４７００形電界放出形走査電子顕微鏡を用い、倍率５００倍にて、露出した粒子３０個任意に観察し、長径、短径の値から下記式で求め平均値を算出した。
アスペクト比＝長径／短径
【００４２】
（６）透明な突起によるフィルムの被覆率
ミクロトームを用いてフィルムの厚み方向が切断面となるように切片を切り出してサンプルとした。この切片サンプルを日立製作所製Ｓ−４７００形電界放出形走査電子顕微鏡を用い倍率３０００倍にて観察した。フィルム面内の直交する二方向のそれぞれ長さ３ｍｍの測定領域の合計長さ６ｍｍの測定領域について観察を行ない、測定領域において透明な突起に被覆されていない部分の長さを積算して、下記式で求めた（図５参照）。
被覆率
＝（６ｍｍ―（透明な突起に被覆されていない部分の積算長さ））／６ｍｍ×１００（％）
【００４３】
（７）透明な突起の高さ
透明な突起の高さは、フィルム表面（バインダーにて粒子が埋もれている場合はバインダー表面）から垂直方向に透明な突起部分の高さを２０点任意に求め、平均値を透明な突起の高さとした。
【００４４】
（８）塗膜の厚み
フィルムサンプルの断面をデジタルマイクロスコープ（ＨＩＲＯＸ  Ｃｏ．Ｌｔｄ.,
ＨＩ−ＳＣＯＰＥ  Ａｄｖａｎｃｅｄ  ＫＨ−３０００）にて倍率５倍にて観察撮影し、写真からバインダーの厚みを判定し、任意に１０点測定した後、平均値を求めた。
【００４５】
［実施例１］
ボイド形成剤として硫酸バリウム粒子を含有するポリエステル組成物からなる反射層とポリエステルからなる支持層の２層から構成されたフィルム総厚み２２５μｍの白色フィルム（帝人デュポンフィルム製  テイジンテトロンＵＸ０２−２２５）の反射層（反射率９８．５％）のうえに、ダイコーティング装置にて、下記の調液レシピに示す組成からなる塗液を、ｗｅｔ厚み２０ｇ／ｍ２の塗布量で塗布した後、オーブン内にて乾燥して反射フィルムを得た。
調液レシピ１）
・突起形成物質：        積水化成品工業  ＭＢＸ−２０ＳＳ      （３８重量％）
・アクリルバインダー：  日本触媒  ユーダブルＳ２７４０        （２０重量％）
・架橋剤：              日本ポリウレタン工業社  コロネートＨＬ  （２重量％）
・有機溶剤：            酢酸ブチル                            （４０重量％）
得られた反射フィルムの物性を表１に示す。
【００４６】
［実施例２］
塗液を下記の調液レシピに示す組成からなる塗液に変更し、ｗｅｔ厚み１０ｇ/ｍ２の塗布量で塗布する他は実施例１と同様にして反射フィルムを得た。
調液レシピ２）
・突起形成物質：        積水化成品工業  ＭＢＸ−１０ＳＳ      （３０重量％）
・アクリルバインダー：  日本触媒  ユーダブルＳ２７４０        （２８重量％）
・架橋剤：              日本ポリウレタン工業社  コロネートＨＬ  （２重量％）
・有機溶剤：            酢酸エチル                            （４０重量％）
得られた反射フィルムの物性を表１に示す。
【００４７】
［実施例３］
塗液を下記の調液レシピに示す組成からなる塗液に変更し、ｗｅｔ厚み２５ｇ/ｍ２の塗布量で塗布する他は実施例１と同様にして反射フィルムを得た。
調液レシピ３）
・突起形成物質：        積水化成品工業  ＭＢＸ−３０ＳＳ      （３２重量％）
・アクリルバインダー：  ＤＩＣ  アクリディックＡ８０７ＢＡ    （２５重量％）
・架橋剤：              日本ポリウレタン工業社  コロネートＨＬ  （３重量％）
・有機溶剤：            メチルエチルケトン                    （４０重量％）
得られた反射フィルムの物性を表１に示す。
【００４８】
［実施例４］
塗液を下記の調液レシピに示す組成からなる塗液に変更し、ｗｅｔ厚み３０ｇ/ｍ２の塗布量で塗布する他は実施例１と同様にして反射フィルムを得た。
調液レシピ４）
・突起形成物質粒子：    積水化成品工業  ＭＢＸ−５０ＳＳ      （２５重量％）
・アクリルバインダー：  日本触媒  ユーダブルＳ２７４０        （３８重量％）
・架橋剤：              日本ポリウレタン工業社  コロネートＨＬ  （３重量％）
・有機溶剤：            酢酸エチル                            （３４重量％）
得られた反射フィルムの物性を表１に示す。
【００４９】
［実施例５］
塗液を下記の調液レシピに示す組成からなる塗液に変更し、ｗｅｔ厚み１５ｇ/ｍ２の塗布量で塗布する他は実施例１と同様にして反射フィルムを得た。
調液レシピ５）
・突起形成物質：        積水化成品工業  ＭＢＸ−１５ＳＳ      （１９重量％）
・アクリルバインダー：  日本触媒  ユーダブルＳ２７４０        （３７重量％）
・架橋剤：              日本ポリウレタン工業社  コロネートＨＬ  （４重量％）
・有機溶剤：            酢酸ブチル                            （４０重量％）
得られた反射フィルムの物性を表１に示す。
【００５０】
［実施例６］
白色フィルムの反射層のうえ全面に隙間なく四角錐型の突起を形成した。すなわち、四角錐の形状になるようＳＵＳ製の金型に下記の調液レシピに示す組成からなる塗液を流し込み、そのうえに白色フィルムを密着させ、高圧水銀ランプ（ハリソン東芝ライティング製トスキュアー）にてＵＶ光を照射して塗液を硬化させ、１００℃のオーブンにて乾燥させて、白色フィルムの反射面の全面に四角錐を形成して反射フィルムを得た。反射フィルムの大きさは、相対輝度の評価に用いるソニー（株）製３２インチテレビ（ブラビアＫＤＬ−３２Ｖ２５００）のバックライトの反射フィルムの大きさに合わせた。四角推型の突起の形成に用いた金型の四角推部分の模式図を図１に示す。
調液レシピ６）  紫外線硬化樹脂
・ダイセルＵＣ製ＥＢ３７００
（ビスフェノールＡタイプエポキシアクリレート）                （２５重量％）
・新中村化学製ＢＰＥ２００
（エチレンオキシド付加ビスフェノールＡメタクリルエステル）      （８重量％）
・第一製薬工業製ＢＲ−３１
（トリブロモフェノキシエチルアクリレート）                    （４２重量％）
・東亜合成製Ｍ−１１０
（エチレンオキシドを反応させたｐ−クミルフェノールの（メタ）アクリレート）
（８重量％）
・ＢＡＳＦ製ＬＲ８８９３（ラジカル発生剤）                      （１重量％）
・メチルエチルケトン                                          （１６重量％）
得られた反射フィルムの物性を表１に示す。
【００５１】
［実施例７］
白色フィルム上に、実施例６における調液レシピ６の組成の塗液を、ダイコーティング装置にてｗｅｔ塗布量１５ｇ／ｍ２の塗布量で塗工後、フィルムの塗工面に、図２に示すプリズム状の凹凸を設けたニップローラーを用いて塗布層に凹凸を形成した状態で、高圧水銀ランプ（ハリソン東芝ライティング製トスキュアー）にてＵＶ光を照射して硬化させ、１００℃のオーブンにて乾燥してプリズム形状を作成した。
なお、この実施例での相対輝度の測定においては、プリズムの流れ方向がバックライトの光源の冷陰極管と平行になるように反射フィルムを設置した。
【００５２】
［比較例１］
白色フィルム上に塗液をコートせずにフィルムを評価した。
【００５３】
［比較例２］
塗液を下記の調液レシピに示す組成からなる塗液に変更し、ｗｅｔ厚み４０ｇ/ｍ２の塗布量で塗布する他は実施例１と同様にして反射フィルムを得た。
調液レシピ７）
・アクリルバインダー：    日本触媒  ユーダブルＳ２７４０      （５７重量％）
・架橋剤：                日本ポリウレタン工業社  コロネートＨＬ（３重量％）
・有機溶剤：              酢酸ブチル                          （４０重量％）
【００５４】
［比較例３］
塗液を下記の調液レシピに示す組成からなる塗液に変更し、ｗｅｔ厚み２ｇ/ｍ２の塗布量で塗布する他は実施例１と同様にして反射フィルムを得た。
調液レシピ８）
・突起形成物質：          綜研化学  ＭＸ−１５０              （３０重量％）
・アクリルバインダー：    日本触媒  ユーダブルＳ２７４０      （２７重量％）
・架橋剤：                日本ポリウレタン工業社  コロネートＨＬ（３重量％）
・有機溶剤：              酢酸ブチル                          （４０重量％）
得られた反射フィルムの物性を表１に示す。
【００５５】
［比較例４］
塗液を下記の調液レシピに示す組成からなる塗液に変更し、ｗｅｔ厚み８０ｇ/ｍ２の塗布量で塗布する他は実施例１と同様にして反射フィルムを得た。
調液レシピ８）
・突起形成物質：          Potters-Ballotini Co Ltd．Ｊ−１２０（３０重量％）
・アクリルバインダー：    日本触媒  ユーダブルＳ２７４０      （２７重量％）
・架橋剤：                日本ポリウレタン工業社  コロネートＨＬ（３重量％）
・有機溶剤：              酢酸ブチル                          （４０重量％）
得られた反射フィルムの物性を表１に示す。
【００５６】
［比較例５］
塗液を下記の調液レシピに示す組成からなる塗液に変更し、ｗｅｔ厚み４０ｇ/ｍ２の塗布量で塗布する他は実施例１と同様にして反射フィルムを得た。
調液レシピ９）
・突起形成物質：          積水化成品工業  ＭＢＸ−５０          （３重量％）
・アクリルバインダー：    ＤＩＣ  アクリディックＡ８０７ＢＡ  （５０重量％）
・架橋剤：                日本ポリウレタン工業社  コロネートＨＬ（３重量％）
・有機溶剤：              酢酸ブチル                          （４４重量％）
得られた反射フィルムの物性を表１に示す。
【００５７】
［比較例６］
白色フィルムの反射層のうえに設けるプリズムの形状を図３に示す形状に変更した他は、実施例６と同様して反射層のプリズムを設けた反射フィルムを得た。
得られた反射フィルムの物性を表１に示す。
【００５８】
［比較例７］
白色フィルムの反射層のうえに設けるプリズムの形状を図４に示す形状に変更した他は、実施例７と同様に表面に加工しフィルムを得た。
得られた反射フィルムの物性を表１に示す。
【００５９】
【表１】
2010044238.tif 000003
【産業上の利用可能性】
【００６０】
本発明において、透明な突起を透明粒子によって白色フィルムの上に形成した液晶表示装置用反射フィルムの断面図の例を図６に示す。反射フィルムの上方に配置された光源からの光を、光源を回避する方向の指向性をもって拡散反射することで、光源に返ることによる光のロスを少なくし、表示面に到達する光の量を多くすることができる。
本発明の液晶表示装置用反射フィルムは、液晶表示装置のバックライトユニットに組み込む反射フィルムとして好適に用いることができる。
【図面の簡単な説明】
【００６１】
【図１】実施例６において四角推型の突起の形成に用いた金型の四角推部分の模式図である。
【図２】実施例７においてプリズム状の凹凸を設けたニップローラーを用いて塗布層に凹凸を形成するときに塗布層に形成されるプリズム状の凹凸の形状である。
【図３】比較例６において四角推型の突起の形成に用いた金型の四角推部分の模式図である。
【図４】比較例７においてプリズム状の凹凸を設けたニップローラーを用いて塗布層に凹凸を形成するときに塗布層に形成されるプリズム状の凹凸の形状である。
【図５】透明な突起による被覆率の測定においてミクロトームを用いて切断したフィルムの切断面のうち各測定方向の測定領域の長さ３ｍｍの範囲の模式図である。
【図６】透明な突起を透明粒子によって白色フィルム上に形成した、本発明の液晶表示装置用反射フィルムの断面図の例である。
【図１】
2010044238.tif 000004
【図３】
2010044238.tif 000005
【図５】
2010044238.tif 000006
【図６】
2010044238.tif 000007
【図２】
2010044238.tif 000008
【図４】
2010044238.tif 000009